ВОДНЫЕ СВЯЗУЮЩИЕ В ПОКРЫТИИ ДЛЯ КОРРОЗИОННОЙ ЗАЩИТЫ ДРЕВЕСИНЫ И БЕТОНА

1. Связующие смеси, включающие в массовых долях от 70 до 98% аминоэпоксидных аддуктов с удлиненными цепями A и от 2 до 30% карбоксифункциональных сложных полиэфиров B, которые содержат ограниченное количество ароматических компонентов в массовых долях вплоть до 15% и имеют кислотное число от 4 до 50 мг/г.
2. Связующие смеси по п.1, где аминоэпоксидные аддукты A получают взаимодействием эпоксидной смолы A1, имеющей, по меньшей мере, одну эпоксидную группу на молекулу, с алифатическим амином A2, имеющим, по меньшей мере, одну первичную или вторичную аминогруппу на молекулу, с образованием аминоэпоксидного аддукта A12, по меньшей мере, частичной нейтрализацией данного аминоэпоксидного аддукта A12 добавлением кислоты, переносом нейтрализованного аминоэпоксидного аддукта A12n в водную фазу при перемешивании, нагреванием водной смеси и добавлением к ней дополнительной эпоксидной смолы A3, имеющей, по меньшей мере, две эпоксидные группы на молекулу, причем количество A3 выбирают так, что число реакционно-способных гидроксильных групп и аминогрупп в A12 равно или превышает число эпоксидных групп в A3.
3. Связующие смеси по п.2, где жирная кислота A4 взаимодействует с эпоксидными смолами A1 и аминами A2 перед дальнейшим взаимодействием с эпоксидной смолой A3.
4. Связующие смеси по п.1, где карбоксифункциональный сложный полиэфир B, имеющий кислотное число от 4 до 50 мг/г, получают совместной конденсацией гидроксифункциональных компонентов B1, выбранных из группы, состоящей из линейных, разветвленных и циклических алифатических соединений, содержащих, по меньшей мере, две гидроксильные группы на молекулу, и кислотных функциональных компонентов B2, содержащих группы карбоновой кислоты, которые включают, по меньшей мере, одну алифатическую кислоту B21 и, по меньшей мере, одну ароматическую кислоту B22, и где массовая доля ароматических кислот B22 в сумме масс гидроксифункциональных компонентов B1 и кислотных функциональных компонентов B2 составляет вплоть до 15%.
5. Способ получения связующих смесей по п.1, который включает следующие стадии:
- взаимодействия эпоксидной смолы A1, имеющей, по меньшей мере, одну эпоксидную группу на молекулу, с алифатическим амином A2, имеющим, по меньшей мере, одну первичную или вторичную аминогруппу на молекулу, с образованием аминоэпоксидного аддукта A12, по меньшей мере, частичной нейтрализации данного аминоэпоксидного аддукта A12 добавлением кислоты, переноса нейтрализованного аминоэпоксидного аддукта A12n в водную фазу при перемешивании, нагревания водной смеси и добавления к ней дополнительной эпоксидной смолы A3, имеющей, по меньшей мере, две эпоксидные группы на молекулу, причем количество A3 выбирают так, что число реакционно-способных гидроксильных групп и аминогрупп в A12 равно или превышает число эпоксидных групп в A3,
- приготовления карбоксифункционального сложного полиэфира B, имеющего кислотное число от 4 до 50 мг/г, совместной конденсацией гидроксифункциональных компонентов B1, выбранных из группы, состоящей из линейных, разветвленных и циклических алифатических соединений, содержащих, по меньшей мере, две гидроксильные группы на молекулу, и кислотных функциональных компонентов B2, содержащих группы карбоновой кислоты, которые включают, по меньшей мере, одну алифатическую кислоту B21 и, по меньшей мере, одну ароматическую кислоту B22, и где массовая доля ароматических кислот B22 в сумме масс гидроксифункциональных компонентов B1 и кислотных функциональных компонентов B2 составляет вплоть до 15%,
- примешивания указанного сложного полиэфира B к аминоэпоксидному аддукту с удлиненной цепью A, и
- диспергирования указанной смеси A и B в воде.
6. Способ по п.5, где жирная кислота A4 взаимодействует с эпоксидными смолами A1 и аминами A2 перед дальнейшим взаимодействием с эпоксидной смолой A3.
7. Способ по п.6, где на первой стадии жирная кислота A4 взаимодействует с эпоксидными смолами A1 перед дальнейшим взаимодействием с аминами A2 и эпоксидной смолой A3.
8. Способ по п.6, где жирная кислота A4 взаимодействует с эпоксидными смолами A1 и аминами A2 в конкурентной реакции.
9. Способ использования связующих смесей по п.1, включающий смешивание с указанной связующей смесью, по меньшей мере, одного пеногасителя, загустителя, диспергатора, наполнителя и пигмента с образованием композиции покрытия, и нанесения указанной композиции покрытия на подложку, выбранную из группы, состоящей из обычного металла, древесины, картона, штукатурки и бетона.